КОМПОЗИТНЫЙ МАТЕРИАЛ ДЛЯ ИЗГОТОВЛЕНИЯ ПУЛЕНЕПРОБИВАЕМОГО ИЗДЕЛИЯ

1. Композитный материал для изготовления пуленепробиваемого изделия, содержащий, по меньшей мере, два полотняных слоя, содержащих волокна с высокой прочностью на растяжение, составляющей, по меньшей мере, 1100 МПа согласно стандарту ASTM D-885, и, по меньшей мере, один слой поливинилбутираля, разделяющий, по меньшей мере, два полотняных слоя, причем слой поливинилбутираля представляет собой пленку и имеет толщину от 30 до 70 мкм.
2. Композитный материал по п. 1, отличающийся тем, что пленка из поливинилбутираля имеет толщину от 30 до 50 мкм.
3. Композитный материал по п. 1 или 2, отличающийся тем, что пленка из поливинилбутираля содержит менее чем 2 мас.% добавок.
4. Композитный материал по п. 1, отличающийся тем, что, по меньшей мере, один полотняный слой представляет собой тканый полотняный слой.
5. Композитный материал по п. 1, отличающийся тем, что, по меньшей мере, один полотняный слой представляет собой однонаправленный волокнистый слой.
6. Композитный материал по п. 1, отличающийся тем, что, по меньшей мере, один полотняный слой предварительно покрыт пленкой из поливинилбутираля с одной или обеих сторон.
7. Композитный материал по п. 1, отличающийся тем, что, по меньшей мере, один полотняный слой содержит ароматические полиамидные волокна и/или полиэтиленовые волокна.
8. Способ изготовления композитного материала, подходящего для изготовления пуленепробиваемых изделий, согласно которому:
i) изготавливают первый полотняный слой, содержащий волокна с высокой прочностью на растяжение, составляющей, по меньшей мере, 1100 МПа согласно стандарту ASTM D-885;
ii) наносят слой поливинилбутираля поверх первого полотняного слоя;
iii) наносят второй полотняный слой, содержащий волокна с высокой прочностью на растяжение, составляющей, по меньшей мере, 1100 МПа согласно стандарту ASTM D-885, поверх слоя поливинилбутираля;
iv) по выбору повторяют стадии (ii) и (iii) с дополнительными полотняными слоями и слоями поливинилбутираля,
отличающийся тем, что слой поливинилбутираля представляет собой пленку, которая имеет толщину от 30 до 70 мкм.
9. Способ по п. 8, отличающийся тем, что композитный материал дополнительно обрабатывают под действием температуры и давления, например, используя каландрирование, чтобы расплавить пленку из поливинилбутираля.
10. Способ по п. 8, отличающийся тем, что пленка из поливинилбутираля содержит менее чем 2 мас.% добавок.
11. Способ по любому из пп. 8-10, отличающийся тем, что, по меньшей мере, один из полотняных слоев содержит ароматические полиамидные волокна и/или полиэтиленовые волокна.
12. Способ изготовления композитного материала, подходящего для изготовления пуленепробиваемых изделий, согласно которому:
i) изготавливают первый полотняный слой, содержащий волокна с высокой прочностью на растяжение, составляющей, по меньшей мере, 1100 МПа согласно стандарту ASTM D-885, на который предварительно наносят слой (слои) поливинилбурираля с одной или обеих сторон первого полотняного слоя;
ii) наносят дополнительные полотняные слои, содержащие волокна с высокой прочностью на растяжение, составляющей, по меньшей мере, 1100 МПа согласно стандарту ASTM D-885, на которые необязательно предварительно наносят слой (слои) поливинилбутираля с одной или обеих сторон, поверх первого полотняного слоя,
отличающийся тем, что слой поливинилбутираля представляет собой пленку, которая имеет толщину от 30 до 70 мкм и предпочтительнее от 30 до 50 мкм.
13. Способ по п. 12, отличающийся тем, что композитный материал дополнительно обрабатывают под действием температуры и давления, например, используя каландрирование, чтобы расплавить пленку из поливинилбутираля.
14. Способ по п. 12, отличающийся тем, что пленка из поливинилбутираля содержит менее чем 2 мас.% добавок.
15. Способ по любому из пп. 12-14, отличающийся тем, что, по меньшей мере, один из полотняных слоев содержит ароматические полиамидные волокна и/или полиэтиленовые волокна.
16. Пуленепробиваемое изделие, такое как каска или пластина, изготовленные из композитного материала по любому из пп. 1-7.
17. Композитный материал для изготовления пуленепробиваемого изделия, содержащий, по меньшей мере, один полотняный слой, содержащий волокна с высокой прочностью на растяжение, составляющую, по меньшей мере, 1100 Мпа согласно стандарту ASTM D-885, и, по меньшей мере, один слой поливинилбутираля, причем слой поливинилбутираля представляет собой пленку и имеет толщину от 30 до 70 мкм.